(57)【要約】  質量％で、０．９５〜２．００％のＺｎ、０．０５％以上０．３０％未満のＺｒ、０．０５〜０．２０％のＭｎを含有し、残部がＭｇおよび不可避的不純物からなり、平均結晶粒径が１．０〜３．０μｍ、粒径の標準偏差が０．７以下の粒径分布を有するマグネシウム合金。
2020012529.tif 000002
【特許請求の範囲】
【請求項１】
質量％で、０．９５〜２．００％のＺｎ、０．０５％以上０．３０％未満のＺｒ、０．０５〜０．２０％のＭｎを含有し、残部がＭｇおよび不可避的不純物からなり、
平均結晶粒径が１．０〜３．０μｍ、標準偏差が０．７以下の粒径分布を有するマグネシウム合金。
【請求項２】
請求項１に記載のマグネシウム合金であって、不可避的不純物としてのＦｅ、Ｎｉ、Ｃｏ、Ｃｕの含有量が、それぞれ１０ｐｐｍ未満であるマグネシウム合金。
【請求項３】
請求項１または２に記載のマグネシウム合金であって、不可避不純物の総量が３０ｐｐｍ以下であり、該不純物中に希土類元素およびアルミニウムを含有しない、マグネシウム合金。
【請求項４】
請求項１から３のいずれか一項に記載のマグネシウム合金であって、ＪＩＳ  Ｚ２２４１によって測定される破断伸びが１５〜５０％である、マグネシウム合金。
【請求項５】
請求項１から４のいずれか一項に記載のマグネシウム合金であって、ＪＩＳ  Ｚ２２４１によって測定される引張強度が２５０〜３００ＭＰａ、耐力が１４５〜２２０ＭＰａである、マグネシウム合金。
【請求項６】
請求項１から５のいずれか一項に記載のマグネシウム合金であって、粒径５００ｎｍ以上の析出物を含有しない、マグネシウム合金。
【請求項７】
請求項１から６のいずれか一項に記載のマグネシウム合金からなる金属部材を有する医療機器。
【発明の詳細な説明】
【技術分野】
【０００１】
本発明はマグネシウム合金に関する。特に本発明は、医療用マグネシウム合金等の用途で使用し得る変形特性に優れたマグネシウム合金に関する。
【背景技術】
【０００２】
従来から、ステント、ステープラー、人工関節等の、各種の医療用金属デバイスが開発されている。生体内に埋め込んだ金属デバイスは、除去手術を行わない限り、体内に残置されるが、その用途によっては、埋め込みの初期から一定期間は、体内で強度を保持し、生体組織の修復後は、体内で分解・吸収されることが望まれている。マグネシウムは、生体毒性が低く安全性が高い金属であって、体液により速やかに分解・吸収されるものであることから、マグネシウムおよびその合金は、医療用生分解性金属材料として各種の開発が進められている。【０００３】
例えば、特許文献１は、結晶化されたマグネシウムまたはマグネシウム合金の表面に、陽極酸化によって形成された、マグネシウム酸化物または水酸化物を含む、医療用生分解性マグネシウム材を記載しており、マグネシウム材がマグネシウム以外の第二成分を含む場合に、第二成分の結晶粒界への偏在濃度を、結晶粒内の平均の１．２倍以上とすることを記載している。
【先行技術文献】
【特許文献】
【０００４】
【特許文献１】国際公開第２００７／１０８４５０号明細書
【発明の概要】
【発明が解決しようとする課題】
【０００５】
マグネシウム合金を生分解性の医療材料として使用する場合、患部の生体が修復されるまでの間は強度が保持される必要がある。マグネシウム合金がこれよりも電気的に貴となる金属と接触している場合、体液に接する環境では、急速にガルバニック腐食が進行するため、これを避けるためには、母相の相分離を避けることが好ましい。また、マグネシウム合金は、ステントなどのように変形を伴う医療機器の素材として使用される場合があるが、その際、合金は適切な変形性（延性）を有するとともに、変形後の破壊起点となる粗粒の析出物（化合物）は存在しないことが好ましい。【０００６】
また、生分解性を考慮すると、合金は均一な結晶粒径を有することが好ましく、ステント等に微細加工を施す上で、粒径を微細に制御し得ることが好ましい。【０００７】
本発明は、微細かつ均一な結晶分布を有し、すぐれた変形性を有するマグネシウム合金を提供することを目的とする。
【課題を解決するための手段】
【０００８】
本発明のマグネシウム合金は、質量％で、０．９５〜２．００％のＺｎ、０．０５％以上０．３０％未満のＺｒ、０．０５〜０．２０％のＭｎを含有し、残部がＭｇおよび不可避的不純物からなり、平均結晶粒径が１．０〜３．０μｍ、標準偏差が０．７以下の粒径分布を有するマグネシウム合金である。【０００９】
上記構成のマグネシウム合金は、ほぼ全固溶型の単相からなる合金、または前記合金中に、ナノメータ大のＺｒを含む微粒の析出物が分散した組織を有する。このマグネシウム合金は、粒径が微細かつ均一であることから、変形性（延性、伸び）にすぐれ、破壊起点となる粗粒の析出物をともなわないことから、引張強度、耐力等の機械的特性にもすぐれる。【００１０】
上記マグネシウム合金は、不可避不純物としてのＦｅ、Ｎｉ、Ｃｏ、Ｃｕの含有量が、それぞれ１０ｐｐｍ未満であることが好ましい。上記マグネシウム合金は、不可避不純物としてのＣｏを含有しないものであることがより好ましい。【００１１】
上記マグネシウム合金は、不可避不純物の総量が３０ｐｐｍ以下であり、希土類元素およびアルミニウムを含有しないものであることが好ましい。【００１２】
上記のマグネシウム合金は、ＪＩＳ  Ｚ２２４１によって測定される破断伸びが１５〜５０％となるものであってもよい。破断伸びは、３０％を超えることが好ましい。【００１３】
上記マグネシウム合金は、ＪＩＳ  Ｚ２２４１によって測定される引張強度が２５０〜３００ＭＰａ、耐力が１４５〜２２０ＭＰａとなるものであってもよい。【００１４】
上記マグネシウム合金は、粒径５００ｎｍ以上の析出物を含有しないことが好ましく、粒径１００ｎｍ以上の析出物を含有しないことがさらに好ましい。【００１５】
本発明の医療機器は、上記本発明に係るマグネシウム合金からなる金属部材を含む医療機器である。材料となる合金が変形特性にすぐれることから、このような医療機器では、体内で変形した金属部材が安定して形状を維持し、その生分解特性を適切に制御することができる。【００１６】
なお、請求の範囲および／または明細書に開示された少なくとも２つの構成要素のどのような組み合わせも、本発明に含まれる。特に、請求の範囲に記載された請求項の２つ以上のどのような組み合わせも本発明に含まれる。
【図面の簡単な説明】
【００１７】
この発明は、添付の図面を参考にした以下の好適な実施形態の説明からより明瞭に理解されるであろう。しかしながら、実施形態および図面は単なる図示および説明のためのものであり、この発明の範囲を定めるために利用されるべきでない。この発明の範囲は添付のクレームによって定まる。【００１８】
【図１】図１は、本発明の実施例１にかかる、マグネシウム合金の組織を示すＳＥＭ（走査型電子顕微鏡）像である。
【図２】図２は、本発明の実施例２にかかる、マグネシウム合金の組織を示すＳＥＭ像である。
【図３】本発明の実施例１にかかる、マグネシウム合金の粒径分布を示す図である。
【図４】本発明の実施例２にかかる、マグネシウム合金の粒径分布を示す図である。
【発明を実施するための形態】
【００１９】
以下、本発明の実施形態について説明する。
【００２０】
[マグネシウム合金]
本発明のマグネシウム合金は、質量％で、０．９５〜２．００％のＺｎ、０．０５％以上０．３０％未満のＺｒ、０．０５〜０．２０％のＭｎを含有し、残部がＭｇおよび不可避的不純物からなり、平均結晶粒径が１．０〜３．０μｍ、標準偏差が０．７以下の粒径分布を有するマグネシウム合金である。
【００２１】
本発明では、マグネシウム合金の組成を上記範囲に制御することにより、塑性加工性が向上すること、合金の粒径微細化・均一化によって破断伸びなどの特性が向上することがわかった。
【００２２】
上記構成のマグネシウム合金は、破壊の起点となる、粗粒の析出物の形成が回避されるため、変形時や変形後の破壊の可能性を抑制することができる。なお合金の結晶粒径微細化のために添加されるＺｒは析出物を形成する場合があるが、通常ナノメータサイズ（１００ｎｍ未満のサイズ）で母相中に分散しており、合金の変形や腐食への影響はほとんど無視することができる。例えば、図１は後述の実施例１、図２は実施例２に係る合金のＳＥＭ像である。コントラストの暗い部分がマグネシウム合金（結晶粒によって明暗はある）、図の下部の白いバーは、１μｍのスケールを示している。図１、２とも１００ｎｍ未満の粒径の析出物が、一部のマグネシウム合金の結晶粒内に少数観察されるだけであり、結晶粒界には析出物はほとんどみられない。
【００２３】
亜鉛（Ｚｎ）：質量％で０．９５％以上、２．００％以下
Ｚｎは、Ｍｇと固溶し、合金の強度、伸びを向上するために添加される。Ｚｎの添加量が０．９５％未満では所望の効果が得られない。Ｚｎの含有量が２．００％を超えると、固溶限界を超えて、Ｚｎに富む析出物が形成され、耐食性を低下させるため好ましくない。そのため、Ｚｎの含有量は、０．９５％以上、２．００％以下とした。Ｚｎの含有量は２．００％未満であってもよい。
【００２４】
ジルコニウム（Ｚｒ）：質量％で０．０５％以上、０．３０％未満
ＺｒはＭｇとはほとんど固溶せず、微細な析出物を形成し、合金の結晶粒径の粗大化を防止する効果がある。Ｚｒの添加量が０．０５％未満では、添加の効果は得られない。添加量が０．３０％以上となると、析出物の量が多くなり、粒径微細化の効果が低下する。また、析出物の偏析している箇所が腐食や破壊の起点となる。そのため、Ｚｒの含有量は、０．０５％以上、０．３０％未満とした。Ｚｒの含有量は、０．１０％以上、０．３０％未満であってもよい。
【００２５】
マンガン（Ｍｎ）：質量％で０．０５％以上、０．２０％以下
Ｍｎは、合金の微細化、および耐食性向上の上で効果がある。Ｍｎの含有量が０．０５％未満では、所望の効果が得られない。Ｍｎの含有量が０．２０％を超えると、塑性加工性が低下する。そのため、Ｍｎの含有量は、０．０５％以上、０．２０％以下とした。好ましいＭｎ含有量は０．１０％以上、０．２０％以下である。
【００２６】
［不可避不純物］
医療用マグネシウム合金においては、不可避不純物の含有量も制御されることが好ましい。Ｆｅ、Ｎｉ、Ｃｏ、Ｃｕは、マグネシウム合金の腐食を促進するため、それぞれの含有量は、１０ｐｐｍ未満とすることが好ましく、５ｐｐｍ以下とすることがさらに好ましく、実質的含有しないことが好ましい。不可避不純物の総量は、３０ｐｐｍ以下とすることが好ましく、１０ｐｐｍ以下とすることがさらに好ましい。また、希土類元素およびアルミニウムは実質的に含まれないことが好ましい。ここで、合金中の含有量が１ｐｐｍ未満であれば、実質的に含有しないとみなす。不可避不純物の含有量は、例えば、ＩＣＰ発光分光分析により、確認できる。
【００２７】
［マグネシウム合金の製造］
上記マグネシウム合金は、通常のマグネシウム合金の製法に従い、Ｍｇ、Ｚｎ、Ｚｒ、Ｍｎの地金もしくは合金を坩堝に投入し、温度６５０〜８００℃で溶解、鋳造することによって製造することができる。必要に応じ、鋳造後に溶体化熱処理を行ってもよい。希土類（およびアルミニウム）は、地金には含まれない。また高純度の地金を用いることにより、不純物中のＦｅ、Ｎｉ、Ｃｏ、Ｃｕ量は抑制できる。不純物中のＦｅ、Ｎｉ、Ｃｏについては、溶湯化した段階で脱鉄処理により除去してもよい。かつ／あるいは、蒸留製錬した地金を用いてもよい。
【００２８】
［金属組織及び機械的特性］
マグネシウム合金は、上述の組成及び製造方法の制御により、粒径分布で見た場合に、平均結晶粒径が１.０〜３．０μｍ、例えば、１．０〜２．０μｍ、標準偏差が０．７以下、例えば０．５〜０．７の微細かつ均一な組織を有するものとすることができる。標準偏差は０．６５以下であることが好ましい。Ｚｒを含む細粒の析出物は、粒径５００ｎｍ未満、好ましくは１００ｎｍ未満とすることができる。Ｚｒ析出物をのぞく母相は、Ｍｇ−Ｚｎ−Ｍｎ三元系合金の全固溶体であることが好ましい。
合金は、ＪＩＳ  Ｚ２２４１による測定で、引張強度２３０〜３８０ＭＰａ、例えば２５０〜３００ＭＰａ、耐力１４５〜２２０ＭＰａ、破断伸び１５〜５０％、例えば２５〜４０％の機械的特性を有する。ここで、引張強度は２８０ＭＰａを超えることが好ましい。破断伸びは３０％を越えることが好ましい。
【００２９】
［医療機器］
本発明のマグネシウム合金は、延性にすぐれ、成分は生体毒性を生じない成分・濃度に調整されているので、医療用金属としてすぐれた特性を有する。本発明のマグネシウム合金は、ステント、ステープラー、スクリュー、プレート、コイルなどの医療機器を構成する金属部材として好適に使用できる。例えば、マグネシウム合金を熱間押出加工で管材とし、冷間引抜加工でチューブ状に加工し、さらにレーザ加工することによって、ステントを製造してもよい。
【実施例】
【００３０】
［マグネシウム合金の調製］
Ｍｇ、Ｚｎ、Ｍｎ、Ｚｒの高純度地金を材料として準備した。これらをそれぞれ表１に記載の成分濃度となるように秤量して坩堝に投入し、７３０℃で溶融し、撹拌したメルトを鋳造し、鋳塊とし、主成分の配合割合を本発明の範囲内とした実施例１、実施例２のマグネシウム合金を得た。使用した原料には、希土類元素やアルミニウムは、不可避的不純物としても含まれていない。マグネシウム地金には、不純物Ｃｕ濃度の低い、純度９９．９９％のものを用い、また溶湯から鉄、ニッケルを除去するための脱鉄処理を炉内で行った。このようにして得られた試料について、ＩＣＰ発光分光分析計（ＡＧＩＬＥＮＴ製、ＡＧＩＬＥＮＴ  ７２０  ＩＣＰ−ＯＥＳ）を使用し、不純物濃度を測定した。実施例１と実施例２の成分を表１に示す。Ｆｅ、Ｎｉ、Ｃｕの濃度はいずれも８ｐｐｍ以下（Ｎｉ，Ｃｕについては３ｐｐｍ以下）で、Ａｌおよび希土類元素は検出されず、Ｃｏも検出限界以下であった。不純物濃度の総量は１１ｐｐｍである。【００３１】
【表１】
2020012529.tif 000003
【００３２】
［機械的特性の測定］
実施例の各合金について、熱間押出し加工にて丸棒材を作製し、ＪＩＳＺ２２４１に従い引張強度、耐力、および破断伸びを測定した。その結果を表２に示す。【００３３】
［金属組織の観察］
押出材の断面を、Ａｒイオンビームスパッタリングで清浄な面を得た後、走査型電子顕微鏡（ＪＥＯＬ製、ＪＳＭ−７０００Ｆ）で観察し、電子線後方散乱回折（ＥＢＳＤ）法により平均粒径を測定し、粒径分布の標準偏差を求めた。その結果を表２に、粒径分布のグラフを図３，４に示す。また、各試料について２ｍｍ×２ｍｍの観察領域において析出物の観察を行ったが、粒径１００ｎｍ以上の析出物は観察されなかった。【００３４】
【表２】
2020012529.tif 000004
【産業上の利用可能性】
【００３５】
本発明が提供するマグネシウム合金は、変形特性に優れると共に、母相が全固溶型の単相の合金からなり、電位差による腐食を避けることができるので、生体中における分解速度を適切に制御することができる。そのため、例えば、使用時に変形をともなうとともに、安定した生分解性が要求される、ステント、ステープラー等の医療機器用の金属部材として利用性が高い。
【図１】
2020012529.tif 000005
【図２】
2020012529.tif 000006
【図３】
2020012529.tif 000007
【図４】
2020012529.tif 000008
【手続補正書】
【提出日】令和2年1月17日(2020.1.17)
【手続補正１】
【補正対象書類名】特許請求の範囲
【補正対象項目名】請求項１
【補正方法】変更
【補正の内容】
【請求項１】
質量％で、０．９５〜２．００％のＺｎ、０．０５％以上０．３０％未満のＺｒ、０．０５〜０．２０％のＭｎを含有し、残部がＭｇおよび不可避的不純物からなり、
平均結晶粒径が１．０〜３．０μｍ、標準偏差が０．７以下の粒径分布を有する医療用生分解性マグネシウム合金。
【国際調査報告】
2020012529.tif 000009
2020012529.tif 000010